(57)【要約】【課題】相溶性の改善された、芳香族ポリアミドイミド樹脂とポリアリーレンスルフィド樹脂からなる樹脂組成物を提供する。【解決手段】（Ａ）芳香族トリカルボン酸無水物とジイソシアネート化合物とを反応させるに際し、アミド化反応が７０％以上終了してから、イミド化反応を行わせて得られる芳香族ポリアミドイミド樹脂と、（Ｂ）ポリアリーレンスルフィド樹脂との合計量１００重量部に対して、（Ｃ）下記一般式で表されるエポキシ化合物０．００１〜２０重量部を含有してなる樹脂組成物。【化１】2004131595.tif 000010（式中、Ｅはエポキシ基を表し、Ｒ１　は炭素数１〜１８の炭化水素を表し、Ｘは単結合、エーテル結合、チオエーテル結合、カルボニル結合、又はアミド結合を表し、Ｙはそれぞれ独立に水素原子、ビニル基、水酸基、アミノ基、ウレイド基、イソシアネート基及びメルカプト基のいずれかを表し、Ｒ２　は炭素数１〜１８の炭化水素を表す。ｎは１以上の整数を表し、ｍは１以上の整数を表し、ｎとｍとの和は５以下である。）【選択図】　なし【特許請求の範囲】
【請求項１】
（Ａ）芳香族トリカルボン酸無水物とジイソシアネート化合物とを反応させるに際し、アミド化反応が７０％以上終了してから、イミド化反応を行わせて得られる芳香族ポリアミドイミド樹脂と、（Ｂ）ポリアリーレンスルフィド樹脂との合計量１００重量部に対して、（Ｃ）下記一般式で表されるエポキシ化合物０．００１〜２０重量部を含有してなる樹脂組成物。
【化１】
2004131595.tif 000009
（式中、Ｅはエポキシ基を表し、Ｒ１　は炭素数１〜１８の炭化水素を表し、Ｘは単結合、エーテル結合、チオエーテル結合、カルボニル結合、又はアミド結合を表し、Ｙはそれぞれ独立に水素原子、ビニル基、水酸基、アミノ基、ウレイド基、イソシアネート基及びメルカプト基のいずれかを表し、Ｒ２　は炭素数１〜１８の炭化水素を表す。ｎは１以上の整数を表し、ｍは１以上の整数を表し、ｎとｍとの和は５以下である。）
【請求項２】
アミド化反応を５０〜１０℃、イミド化反応を１００〜２００℃で行って得られる芳香族ポリアミドイミド樹脂（Ａ）を使用する請求項１記載の樹脂組成物。
【請求項３】
エポキシ化合物（Ｃ）が分子中にエポキシ基を少なくとも１個以上有し、かつアミノ基、ウレイド基、イソシアネート基、水酸基、及びメルカプト基からなる群より選ばれる少なくとも一種の官能基を含有する脂肪族炭化水素である請求項１又は２記載の樹脂組成物。
【発明の詳細な説明】
【０００１】
【発明の属する技術分野】
本発明は、押出成形性、射出成形性に優れ、かつ耐熱性、溶融時の流動性及び強度、靭性、摺動特性に優れた新規な樹脂組成物に係わる。
【０００２】
【従来の技術】
芳香族ポリアミドイミド樹脂（以下、ＰＡＩ樹脂と略記）は、耐熱性、機械的強度、電気特性、及び耐薬品性に優れ、しかも自己潤滑性をもつプラスチック材料である。しかしながら、ワニス、フィルム用途以外は、溶融流動性が劣るため、ほとんどの場合、射出成形による成形品の製造が困難な場合が多い。そのため、コンプレッションモールド法による成形を行われているのが現状である。
一方、ポリフェニレンスルフィド樹脂（以下、ＰＰＳと略記）に代表されるポリアリーレンスルフィド樹脂（以下、ＰＡＳ樹脂と略記）は、耐熱性、電気特性、及び耐溶剤性に優れ、特に溶融流動性が優れているのが特徴である。また、充填材等を用いて強化することにより、優れた機械強度、剛性及び寸法安定性を付与せしめることが知られている。
これらＰＡＩ樹脂およびＰＡＳ樹脂を複合化することにより、耐熱性、機械強度、流動性に優れた樹脂組成物を得られることが提案されている（特許文献１及び特許文献２参照）。
【０００３】
【特許文献１】
特許第２８６８０４３号公報
【特許文献２】
特開平１１−２９３１０９号公報
【０００４】
【発明が解決しようとする課題】
しかしながら、上記の樹脂組成物においてもＰＡＩ樹脂が良好に相溶化しておらず、複合化後、良好な強度、靭性のある材料は得られていない。本発明は、樹脂組成物の相溶性が改善され、溶融時に複合化が容易となり、溶融時の流動性、強度、靭性、耐熱性、及び摺動特性に優れた材料を得ることを目的とするものである。
【０００５】
【課題を解決するための手段】
即ち、本発明は、（Ａ）芳香族トリカルボン酸無水物（一部、芳香族テトラカルボン酸無水物を含む場合も含む。）とジイソシアネート化合物とを反応させるに際し、アミド化反応が７０％以上終了してから、イミド基の生成反応を行わせて得られる芳香族ポリアミドイミド樹脂と、（Ｂ）ポリアリーレンスルフィド樹脂との合計量１００重量部に対して、（Ｃ）分子中にエポキシ基を少なくとも１個以上含有する化合物０．００１〜２０重量部を含有してなる樹脂組成物である。
【０００６】
【発明の実施の形態】
本発明の（Ａ）成分の芳香族ポリアミドイミド樹脂の製造は、一般には、重合温度、反応時間、触媒添加方法を適切に行うことによりアミド化反応とイミド化反応を制御することにより行うことが出来るが、基本的にはアミド基の生成反応が実質的に終了するまでイミド基の生成反応が起こらない条件でアミド化反応を行い、ついでイミド化反応を行う条件で実施するのであれば差し支えない。
【０００７】
本発明で使用される芳香族ポリアミドイミド樹脂を得るため、アミド化反応終了後、イミド化反応をさせる方法としては、重合温度を制御する方法が簡便である。即ち、芳香族トリカルボン酸無水物（一部芳香族テトラカルボン酸無水物を含む場合も含む）とジイソシアネート化合物を溶媒中５０〜１００℃、好ましくは６０〜１００℃、更に好ましくは、８０〜１００℃の温度範囲で反応させ、アミド化反応が７０％以上、好ましくは８０％、更に好ましくは９０％、最も好ましくは、９５％以上終了してから、通常１００〜２００℃、好ましくは、１０５〜１８０℃、更に好ましくは１１０〜１８０℃の温度範囲でイミド化反応を行わせる方法である。
【０００８】
芳香族トリカルボン酸無水物（一部、芳香族テトラカルボン酸無水物を含む場合も含む。）とジイソシアネート化合物との反応温度は、重要な条件であり、これを制御することにより、本発明に使用される樹脂組成物を構成する芳香族ポリアミドイミド樹脂を製造することが出来る。各段における温度は、その温度範囲内であれば、いかように設定しても構わない。例えば、昇温させても、一定温度に保っても、またこの組み合わせであっても構わないが、一定温度に保つのが望ましい。各段の温度がこの範囲より低い場合は、アミド及び、イミド基の生成反応が完結せず、その結果、得られた芳香族ポリアミドイミド樹脂の重合度があがらないため、本発明の樹脂組成物が脆いものとなる。アミド化の温度が上記範囲より高い場合は、アミド基の生成反応とイミド基の生成反応が同時期に起こるため、得られた芳香族ポリアミドイミド樹脂は溶融流動性及び滞留安定性の劣ったものになる。
【０００９】
芳香族トリカルボン酸無水物とジイソシアネート化合物との反応時間は、アミド化反応は３０分〜５時間、好ましくは、３０分から２時間であり、イミド化反応は、３０分から１０時間、好ましくは１時間から８時間である。反応時間がこれよりも短すぎると、得られた芳香族ポリアミドイミドの重合度があがらないため、本発明の樹脂組成物が脆いものとなる。一方、反応時間が長すぎると、得られた芳香族ポリアミドイミド樹脂は溶融流動性の劣ったものとなる。アミド基の成分とイミド基の成分を重合反応の間追跡する必要があるが、この方法は、公知の赤外分光法、ガスクロマトグラム法等により可能である。
【００１０】
本発明を構成する樹脂組成物に使用する芳香族ポリアミドイミド樹脂を製造するために使用する芳香族トリカルボン酸は、次の一般式で示される化合物である。
【００１１】
【化２】
2004131595.tif 000002
（式中、Ａｒは、少なくとも１つの炭素６員環を含む３価の芳香族基を示す。）
【００１２】
Ａｒの具体例としては、以下のものが例示されるが、２種以上の化合物を混合して使用することもできる。
【００１３】
【化３】
2004131595.tif 000003
これらのうち、芳香族トリカルボン酸無水物としては、トリメリット酸無水物が好ましい。
【００１４】
上記芳香族トリカルボン酸無水物の０〜５０モル％を芳香族テトラカルボン酸無水物に代えることも可能である。しかし、上記範囲より、芳香族テトラカルボン酸無水物が多いと、得られる芳香族ポリアミドイミド樹脂が脆くなる傾向がある。芳香族テトラカルボン酸無水物は、下記一般式で表される化合物である。
【００１５】
【化４】
2004131595.tif 000004
（式中、Ａｒ１は、少なくとも１つの炭素６員環を含む３価の芳香族基を示す。）
【００１６】
芳香族テトラカルボン酸無水物の具体例としては、以下のものである。
【００１７】
【化５】
2004131595.tif 000005
【００１８】
本発明を構成する樹脂組成物に用いられる芳香族ポリアミドイミド樹脂を製造するために使用するジイソシアネート化合物とは下記一般式で示される化合物である。
【００１９】
Ｏ＝Ｃ＝Ｎ−Ｒ−Ｎ＝Ｃ＝Ｏ
（式中、Ｒは、２価の芳香族及び／または脂肪族基）
【００２０】
その具体例としては、以下のものが上げられるが、２種以上の化合物を混合して用いることもできる。
【００２１】
【化６】
2004131595.tif 000006
【００２２】
上記の中、特に好ましいものとして、ｍ−フェニレンジイソシアネート、２，４−トリレンジイソシアネート、２，６−トリレンジイソシアネート、メチレンジ（４−フェニルイソシアネート）を挙げることが出来る。
【００２３】
本発明に用いる樹脂組成物に好適な芳香族ポリアミドイミド樹脂を製造するためには、芳香族トリカルボン酸無水物成分（前述のテトラカルボン酸無水物を含む。）とジイソシアネート成分は、それぞれのモル数をＡ、Ｂとしたとき両者のモル比は、０．９＜Ａ／Ｂ＜１．１に保たれることが望ましく、より好ましくは、０．９９＜Ａ／Ｂ＜１．０１に保たれることである。
【００２４】
本発明においては、芳香族ポリアミドイミド樹脂を円滑に製造するため、溶媒が使用される。使用される溶媒は、ジイソシアネート化合物に対して、不活性なものであれば、特に限定無く、具体的には、Ｎ−メチルピロリドン、ジメチルホルムアミド等の生成する芳香族ポリアミドイミドに相溶性を有する溶媒及びニトロベンゼン、ニトロトルエン等の生成する芳香族ポリアミドイミドと相溶性を有しない極性溶媒を挙げることが出来る。これらは単独で使用しても、混合して使用しても差し支えない。好ましいものは、ポリアミドイミドと相溶性を有するＮ−メチルピロリドン、ジメチルホルムアミド等の溶媒である。また、これらの溶媒は、モノマー原料の溶媒に対する割合で、０．１〜４モル／リットルで使用する。
【００２５】
本発明に用いる樹脂組成物を構成する芳香族ポリアミドイミド樹脂の製造には、各種触媒を使用できるが、溶融時の成形加工性を損なわないためには、その使用量は最小限に止めるべきであり、重合速度が十分な水準にある限りは、使用しないことが望ましい。触媒の具体例を例示するならば、ピリジン、キノリン、イソキノリン、トリメチルアミン、Ｎ，Ｎージエチルアミン、トリエチルアミン、等の第３級アミン、酢酸コバルト、ナフテン酸コバルト等の弱酸の金属塩、重金属塩、アルカリ金属塩等を挙げることが出来る。
【００２６】
また、溶媒、モノマー等から構成される重合系の含有水分は、５００ＰＰＭ以下に保つことが望ましく、より好ましくは、１００ＰＰＭ以下、最も好ましくは、５０ＰＰＭ以下に保たれる。系内の含有水分量がこれらより多いと、溶融成形性を損なう。
【００２７】
本発明に用いる樹脂組成物に好適な芳香族ポリアミドイミド樹脂の重合度は、ジメチルホルムアミド中３０℃で濃度１ｇ／ｄｌで測定した還元粘度で表示するならば、０．１５ｄｌ／ｇ〜１．０ｄｌ／ｇが好適に用いいられ、より好ましくは、０．２ｄｌ／ｇ〜０．６ｄｌ／ｇが、最も好ましくは、０．２〜０．５ｄｌ／ｇである。
【００２８】
本発明の樹脂組成物を構成する芳香族ポリアミドイミド樹脂は、メタノール、イソプロパノール等のアルコール類、アセトン、メチルエチルケトン等のケトン類、ヘプタン、トルエン等の脂肪族、芳香族炭化水素類により沈殿、洗浄することにより粉末として回収されるが、重合溶媒を直接濃縮してもかなわない。さらには、ある程度まで濃縮した後、押出機等で減圧下に溶媒を除去しペレット化する方法を行うこともできる。
【００２９】
また、本発明の樹脂組成物に使用される（Ｂ）成分であるＰＡＳ樹脂とは、式［−Ａｒ−Ｓ−］（但し、Ａｒは、アリーレン基である。）で表されるアリーレンスルフィドの繰り返し単位を主たる構成要素とする芳香族ポリマーである。［−Ａｒ−Ｓ−］を１モル（基本モル）と定義すると、本発明で使用するＰＡＳは、この繰り返し単位を通常５０モル％以上、好ましくは７０モル％以上、より好ましくは９０モル％以上含有するポリマーである。アリーレン基としては、例えば、ｐ−フェニレン基、ｍ−フェニレン基、置換フェニレン基（置換基は、好ましくは炭素数１〜６のアルキル基、またはフェニル基である。）、ｐ、ｐ’−ジフェニレンスルホン基、ｐ、ｐ’−ビフェニレン基、ｐ、ｐ’−ジフェニレンカルボニル基、ナフチレン基などを挙げることができる。ＰＡＳとしては、主として同一のアリーレン基を有するポリマーを好ましく用いることができるが、加工性や耐熱性の観点から、２種以上のアリーレン基を含んだコポリマーを用いることもできる。
【００３０】
これらのＰＡＳの中でも、ｐ−フェニレンスルフィドの繰り返し単位を主構成要素とするＰＰＳが、加工性に優れ、しかも工業的に入手が容易であることから特に好ましい。この他に、ポリアリーレンケトンスルフィド、ポリアリーレンケトンケトンスルフィドなどを使用することができる。コポリマーの具体例としては、ｐ−フェニレンスルフィドの繰り返し単位とｍ−フェニレンスルフィドの繰り返し単位を有するランダムまたはブロックコポリマー、フェニレンスルフィドの繰り返し単位とアリーレンケトンスルフィドの繰り返し単位を有するランダムまたはブロックコポリマー、フェニレンスルフィドの繰り返し単位とアリーレンケトンケトンスルフィドの繰り返し単位を有するランダムまたはブロックコポリマー、フェニレンスルフィドの繰り返し単位とアリーレンスルホンスルフィドの繰り返し単位を有するランダムまたはブロックコポリマーなどを挙げることができる。これらのＰＡＳは、結晶性ポリマーであることが好ましい。また、ＰＡＳは、靭性や強度の観点から、直鎖状ポリマーであることが好ましい。このようなＰＡＳは、極性溶媒中で、アルカリ金属硫化物とジハロゲン置換芳香族化合物とを重合反応させる公知の方法（例えば、特公昭６３−３３７７５号公報）により得ることができる。
【００３１】
アルカリ金属硫化物としては、例えば、硫化リチウム、硫化ナトリウム、硫化カリウム、硫化ルビジウム、硫化セシウムなどを挙げることができる。反応系中で、ＮａＳＨとＮａＯＨを反応させることにより生成させた硫化ナトリウムなども使用することができる。ジハロゲン置換芳香族化合物としては、例えば、ｐ−ジクロロベンゼン、ｍ−ジクロロベンゼン、２，５−ジクロロトルエン、ｐ−ジブロモベンゼン、２，６−ジクロロナフタリン、１−メトキシ２，５−ジクロロベンゼン、４，４’−ジクロロビフェニル、３，５−ジクロロ安息香酸、ｐ、ｐ’−ジクロロジフェニルエーテル、４，４’−ジクロロジフェニルスルホン、４，４’−ジクロロジフェニルスルホキシド、４，４’−ジクロロジフェニルケトンなどを挙げることができる。これらは、それぞれ単独で、あるいは２種以上を組み合わせて使用することができる。
【００３２】
ＰＡＳに多少の分岐構造または架橋構造を導入するために、１分子当たり３個以上のハロゲン置換基を有するポリハロゲン置換芳香族化合物を少量併用することができる。ポリハロゲン置換芳香族化合物の好ましい例としては、１，２，３−トリクロロベンゼン、１，２，３−トリブロモベンゼン、１，２，４−トリクロロベンゼン、１，２，４−トリブロモベンゼン、１，３，５−トリクロロベンゼン、１，３，５−トリブロモベンゼン、１，３−ジクロロ−５−ブロモベンゼンなどのトリハロゲン置換芳香族化合物、及びこれらのアルキル置換体を挙げることができる。これらは、それぞれ単独で、あるいは２種以上を組み合わせて使用することができる。これらの中でも、経済性、反応性、物性などの観点から、１，２，４−トリクロロベンゼン、１，３，５−トリクロロベンゼン、及び１，２，３−トリクロロベンゼンがより好ましい。
【００３３】
極性溶媒としては、Ｎ−メチル−２−ピロリドンなどのＮ−アルキルピロリドン、１，３−ジアルキル−２−イミダゾリジノン、テトラアルキル尿素、ヘキサアルキル燐酸トリアミドなどに代表されるアプロチック有機アミド溶媒が、反応系の安定性が高く、高分子量のポリマーが得られやすいので好ましい。本発明で使用するＰＡＳは、温度３１０℃、剪断速度１２００／秒で測定した溶融粘度が、通常、１０〜６００Ｐａ・ｓ、好ましくは５０〜５５０Ｐａ・ｓ、より好ましくは７０〜５５０Ｐａ・ｓである。溶融粘度が異なる２種以上のＰＡＳをブレンドして使用する場合には、ブレンド物の溶融粘度が前記範囲内にあることが好ましい。また、ＰＡＳの溶融粘度が１００Ｐａ・ｓ以上であることが、機械的強度や靭性などの観点から特に望ましい。ＰＡＳの溶融粘度が小さすぎると、機械的強度や靭性などの物性が不充分となる恐れがある。ＰＡＳの溶融粘度が大きすぎると、溶融流動性が不充分となり、射出成形性や押し出し成形性が不充分となる恐れがある。
【００３４】
本発明で使用するＰＡＳは、重合終了後の洗浄したものを使用することができるが、さらに、塩酸、酢酸などの酸を含む水溶液、あるいは水−有機溶剤混合溶液により処理したものや、塩化アンモニウムなどの塩溶液で処理を行ったものなどを使用することが好ましい。特に、アセトン：水＝１：２（容積比）に調整した混合溶媒中でのｐＨが８以下を示すようになるまで洗浄処理したＰＡＳを用いると、樹脂組成物の溶融流動性及び機械的物性をより一層向上させることができる。
【００３５】
本発明の樹脂組成物は、溶融混練により製造するため、本発明で使用するＰＡＳは、１００μｍ以上の平均粒子径を有する粒状物であることが望ましい。ＰＡＳの平均粒子径が小さすぎると、押出機による溶融押出しの際、フィード量が制限されるため、樹脂組成物の押出機内での滞留時間が長くなり、樹脂組成物の劣化等の問題が生じる恐れがある。また、製造効率上も望ましくない。
【００３６】
本発明の樹脂組成物の（Ｃ）成分であるエポキシ化合物は、下記構造のものが使用できる。
【化７】
2004131595.tif 000007
（式中、Ｅはエポキシ基を表し、Ｒ１　は炭素数１〜１８の炭化水素を表し、Ｘは単結合、エーテル結合、チオエーテル結合、カルボニル結合、又はアミド結合を表し、Ｙはそれぞれ独立に水素原子、ビニル基、水酸基、アミノ基、ウレイド基、イソシアネート基及びメルカプト基のいずれかを表し、Ｒ２　は炭素数１〜１８の炭化水素を表す。ｎは１以上の整数を表し、ｍは１以上の整数を表し、ｎとｍとの和は５以下である。）
【００３７】
具体的には、フェニルグリシジルエーテル、アリルグリシジルエーテル、２，３−エポキシ−１−プロパノール、２，３−エポキシ−１−ブタノール、３，４−エポキシ−１−ブタノール、３，４−エポキシ−２−ブタノール、４，５−エポキシ−１−ペンタノール、４，５−エポキシ−２−ペンタノール、５，６−エポキシ−１−ヘキサノール、５，６−エポキシ−２−ヘキサノールなどが例示される。そして、好ましくは、エポキシ基および水酸基を有する脂肪族炭化水素が好ましく、具体的には、２，３−エポキシ−１−プロパノール、２，３−エポキシ−１−ブタノール、３，４−エポキシ−１−ブタノール、３，４−エポキシ−２−ブタノール、４，５−エポキシ−１−ペンタノール、４，５−エポキシ−２−ペンタノール、５，６−エポキシ−１−ヘキサノール、５，６−エポキシ−２−ヘキサノールである。
【００３８】
これらのエポキシ化合物は、それぞれ単独で、あるいは２種以上を組み合わせて使用することができる。エポキシ化合物の配合割合は、ＰＡＩ樹脂とＰＡＳ樹脂の合計量１００重量部に対して、０．００１〜２０重量部、好ましくは０．００５〜１０重量部、より好ましくは０．０５〜５重量部である。これらのエポキシ化合物の配合割合が小さすぎると、添加による押出成形時の加工性の改良効果が小さく、逆に、大きすぎると、成形加工過程でガスを発生しやすく、成形品にボイドが生じやすくなる。
【００３９】
エポキシ化合物の添加方法は、ＰＡＩ樹脂あるいは／およびＰＡＳ樹脂と混合して使用しても良く、樹脂とエポキシ化合物を混合後加熱し使用しても良く、溶融混練時に添加し使用しても良い。好ましい方法は、樹脂とエポキシ化合物を混合後加熱処理した後、溶融混練を行なう方法である。
【００４０】
本発明に使用する樹脂組成物は、ＰＡＩ樹脂、ＰＡＳ樹脂、およびエポキシ化合物を溶融混練りして製造される。溶融混練り温度は２５０〜４００℃、好ましくは２８０〜３６０℃である。混練り方法は、押し出し機、ニーダー、バンバリーミキサー、ミキシングロールその他で行うことが出来るが、好ましい方法は、２軸押し出し機による方法である。
【００４１】
本発明に使用される樹脂組成物には、所望に応じて、充填材、顔料、滑剤、可塑剤、安定剤、紫外線剤、難燃剤、難燃助剤の添加剤、他の樹脂などその他の成分が適宣配合され得る。
【００４２】
充填材の例としては、ガラスビーズ、ウオラストナイト、マイカ、タルク、カオリン、二酸化珪素、クレー、アスベスト、炭酸カルシウム、水酸化マグネシウム、シリカ、ケイソウ土、グラファイト、カーボランダム、二硫化モリブデンに代表される鉱物質充填材；ガラス繊維、ミルドファイバー、チタン酸カリウム繊維、ボロン繊維、炭化珪素繊維、等を挙げることが出来る。充填材は、樹脂組成物の１〜７０重量％使用することが出来る。好ましい充填材は、ガラス繊維、ミルドファイバー、炭素繊維、チタン酸カリウム繊維であり、アミノアルコキシシラン、メルカプトアルコキシシラン、グリシドキシアルコキシシランに代表されるシランカップリング剤で処理したものも好適に使用できる。
【００４３】
顔料としては、酸化チタン、硫化亜鉛、酸化亜鉛が代表的なものとして例示できる。
【００４４】
滑剤としては、鉱物油、シリコン油、エチレンワックス、ポリプロピレンワックス、ステアリン酸ナトリウムなどの金属塩、モンタン酸ナトリウム等の金属塩、モンタン酸アミドなどが代表的なものとして例示される。
【００４５】
可塑剤としては、γ−アミノプロピルトリメトキシシラン、γ−アミノプロピルトリエトキシシラン、γ−アミノプロピルメチルジメトキシシラン、Ｎ−（β−アミノエチル）−γ−アミノプロピルトリメトキシシラン、Ｎ−（β−アミノエチル）−γ−アミノプロピルメチルジメトキシシラン、γ−フェニル−γ−アミノプロピルトリメトキシシラン、γ−ウレイドプロピルトリエトキシシランなどのアミノ基を含有するシラン化合物；γ−ウレイドプロピルトリメトキシシラン、γ−ウレイドプロピルメチルトリメトキシシラン、γ−ウレイドプロピルトリエトキシシラン、γ−ウレイドプロピルメチルトリエトキシシラン、γ−（２−ウレイドエチル）アミノプロピルトリメトキシシランなどのウレイド基を含有するシラン化合物；γ−グリシドキシプロピルトリメトキシシラン、γ−グリシドキシプロピルジメチルメトキシシラン、γ−グリシドキシプロピルトリエトキシシラン、γ−グリシドキシプロピルメチルジエトキシシラン、β−（３，４−エポキシシクロヘキシル）エチルトリメトキシシラン、β−（３，４−エポキシシクロヘキシル）エチルトリエトキシシランなどのエポキシ基を含有するシラン化合物；γ−イソシアネートプロピルトリメトキシシラン、γ−イソシアネートプロピルメチルジメトキシシラン、γ−イソシアネートプロピルトリエトキシシラン、γ−イソシアネートプロピルメチルジエトキシシラン、　γ−イソシアネートプロピルエチルジメトキシシラン、γ−イソシアネートプロピルエチルジエトキシシラン、γ−イソシアネートプロピルトリクロロシランなどのイソシアネート基を含有するシラン化合物；γ−メルカプトプロピルメチルジメトキシシラン、γ−メルカプトプロピルトリエトキシシラン、γ−メルカプトプロピルエチルジエトキシシラン、γ−メルカプトプロピルメチルジエトキシシラン、β−メルカプトエチルトリメトキシシラン、β−メルカプトエチルトリエトキシシラン、β−メルカプトエチルジメトキシシランなどのメルカプト基を含有するシラン化合物；が代表例として挙げられる。その他の可塑剤として、ジメチルフタレート、ジオクチルフタレートに代表されるフタル酸化合物が挙げられる。また、一般に用いられる紫外線吸収剤、着色剤を用いることができる。
【００４６】
難燃剤としては、トリフェニルフォスフェートのようなリン酸エステル類、デカブロモビフェニル、ペンタブロモトルエン、ブロモ化エポキシ樹脂、等の臭化化合物；メラミン誘導体などの含窒素リン化合物等が挙げられる。難燃助剤を使用しても良く、その例としては、アンチモン、ほう素、亜鉛等の化合物等が挙げられる。
【００４７】
他樹脂の例としては、エポキシ樹脂、フェノキシ樹脂、ポリエチレンテレフタレート、ポリブチレンテレフタレート等のポリエステル類、４フッ化エチレンをはじめとするフッ素樹脂、ポリフェニレンエーテル、ポリスルフォン、ポリカーボネート、ポリエーテルケトン、ポリエーテルイミド、ポリチオエーテルケトン、ポリエーテルエーテルケトン等の芳香族樹脂が挙げられる。
【００４８】
本発明においては、上記のような（Ａ）ＰＡＩ樹脂と（Ｂ）ＰＡＳ樹脂とを含有する樹脂成分１００重量部に対して、（Ｃ）エポキシ化合物０．００１〜２０重量部を含有してなる樹脂組成物を得るが、成形は、通常の射出成形法によって行われ、シリンダー温度は、２９０〜３６０℃の範囲で行い、金型は十分な耐熱性を得るために１２０〜１６０℃にすることが望ましい。また、耐熱性を改良し、且つ残留応力を取り除く目的で成形後に熱処理することが望ましい。特に、金型温度が１２０℃より低い温度で成形した場合は熱処理するのが好ましい。熱処理の方法は、特に限定されるものではないく、例えば通常の熱風式オーブン、電子レンジまたはオーブンレンジを用いられる。熱処理温度は、１５０〜３００℃、好ましくは、１８０〜２８０℃、最も好ましくは、２００〜２６０℃で３０秒〜４８時間、好ましくは１時間〜３６時間常圧もしくは減圧で行うこともできる
。
【００４９】
【実施例】
本発明を実施例により更に詳しく説明するが、本発明はこれらの例によってなんら限定されるものではない。なお、下記の実施例および比較例に用いる物質は下記のもの及び合成例で製造したものである。
【００５０】
合成例１
水分含有量１５ｐｐｍのＮ−メチルピロリドン３リットルを、５リットルの攪拌機、温度計、先端に塩化カルシウムを充填した乾燥管を装着した還流冷却器を備えた反応器に仕込んだ。ここに無水トリメリット酸５５５ｇ（５０モル％）、次いで２，４−トリレンジイソシアネート５０３ｇ（５０モル％）を加えた。無水トリメリット酸添加時の系内水分は３０ｐｐｍであった。最初、室温から２０分を要して内容物温度を９０℃とし、この温度に保ったまま５０分継続した。ついで１１５℃に昇温し、この温度に保ったまま８時間継続した。重合終了後Ｎ−メチルピロリドンの２倍容量のメタノール中に強力な攪拌下で重合液を滴下し、ポリマーを析出させた。析出したポリマーを吸引ろ別し、さらにメタノールでよく洗浄し、２００℃で減圧乾燥を行いポリアミドイミド樹脂を得た。ジメチルホルムアミド溶液（濃度１．０ｇ／ｄｌ）でこのものの３０℃における還元粘度を測定したところ、０．２５ｄｌ／ｇであった。
【００５１】
実施例１
合成例１で製造したＰＡＩ樹脂５０重量部およびＰＡＳ樹脂（呉羽化学工業（株）製　Ｗ−２０５Ａ、３１０℃における剪断速度１２００／秒で測定した溶融粘度が、１００Ｐａ・ｓ）５０重量部に対し、エポキシ化合物として２，３−エポキシ−１−プロパノール１．０重量部をブレンドし、２軸押出機を用いて３２０℃で溶融混錬りしてペレット化し、樹脂組成物を製造した。
このペレットを射出成形し、１／８インチ厚の抗折試験片を得た。この試験片を用いて、曲げ強度、曲げ歪み（島津製作所（株）オートグラフ　ＡＧ５０００Ｂ）を測定した。熱変形温度（１８．６ｋｇ／ｃｍ２　荷重）もこの試験片を用いて、窒素雰囲気下で測定（安田精機（株）ＨＤ−５００−ＰＣ　）した。溶融流動値は３５０℃、シェアレート１０００ｓｅｃ−１の条件で測定した（東洋精機製作所（株）キャピログラフ）。結果を、表１に示した。
【００５２】
実施例２
合成例１で製造したＰＡＩ樹脂５０重量部に対し、エポキシ化合物として２，３−エポキシ−１−プロパノール１．０重量部をブレンドし、得られた混合物を１３０℃で２４時間加熱を行なった。その後ＰＡＳ樹脂（呉羽化学工業（株）製Ｗ−２０５Ａ、３１０℃における剪断速度１２００／秒で測定した溶融粘度が、１００Ｐａ・ｓ）５０重量部と共に２軸押出機を用いて３２０℃で溶融混錬りしてペレット化し、樹脂組成物を製造した。
樹脂組成物の製造方法以外は、実施例１と同様の方法にて樹脂組成物を製造し、評価した。結果を、表１に示した。
【００５３】
実施例３
エポキシ化合物としてフェニルグリシジルエーテルを用いた以外は、実施例１と同様の方法にて樹脂組成物を製造した。実施例１と同様の方法にて、評価した。結果を、表１に示した。
【００５４】
実施例４
エポキシ化合物としてアリルグリシジルエーテルを用いた以外は、実施例１と同様の方法にて樹脂組成物を製造した。実施例１と同様の方法にて、評価した。結果を、表１に示した。
【００５５】
比較例１
合成例１で製造したＰＡＩ樹脂５０重量部およびＰＡＳ樹脂（呉羽化学工業（株）製　Ｗ−２０５Ａ、３１０℃における剪断速度１２００／秒で測定した溶融粘度が、１００Ｐａ・ｓ）５０重量部を、２軸押出機を用いて３２０℃で溶融混錬りしてペレット化し、樹脂組成物を製造した。実施例１と同様の方法にて、評価した。結果を、表１に示した。
【００５６】
比較例２
合成例１で製造したＰＡＩ樹脂５０重量部およびＰＡＳ樹脂（呉羽化学工業（株）製　Ｗ−２０５Ａ、３１０℃における剪断速度１２００／秒で測定した溶融粘度が、１００Ｐａ・ｓ）５０重量部に対して、γ−アミノプロピルトリエトキシシラン１．０重量部をブレンドし、２軸押出機を用いて３２０℃で溶融混錬りしてペレット化し、樹脂組成物を製造した。実施例１と同様の方法にて、評価した。結果を、表１に示した。
【００５７】
【表１】
2004131595.tif 000008
【００５８】
【発明の効果】
本発明は、上記のように（Ａ）ＰＡＩ樹脂と（Ｂ）ＰＡＳ樹脂とを含有する樹脂成分１００重量部に対して、（Ｃ）エポキシ化合物０．００１〜２０重量部を含有してなる樹脂組成物とすることにより、押出成形時の加工性に優れ、かつ耐熱性、溶融時の流動性及び強度、靭性に優れたもので、特に、従来の技術で得られるＰＡＩ樹脂とＰＡＳ樹脂からなる樹脂組成物の押出成形時の加工性を大幅に改良した。これは、本明細書記載のエポキシ化合物を配合することにより初めて得られる効果に基づくものと考えられる。